(57)【特許請求の範囲】
【請求項１】
並列配置した複数本の繊維を樹脂材料で結束して繊維束とし、一方向に延在する繊維束と他方向に延在する繊維束とを交差させることにより格子形状を形成し、これを繰り返すことにより、該一方向に延在する繊維束と該他方向に延在する繊維束とが該格子形状の交差部分で積層した断面構造を有する単位積層体を形成し、
形成した単位積層体上にセパレータを載置し、該セパレータ上でさらに第２の単位積層体を形成し、これを繰り返すことにより、セパレータをはさんだ多段の積層体を形成し、
該多段の積層体を加圧することにより、該一方向の繊維束と該他方向の繊維束とを該格子形状の交差部分で圧着させることを特徴とするコンクリート補強部材の製造方法。
【請求項２】
前記多段の積層体を、交差する繊維束平面に直角な方向から加圧することを特徴とする請求項１に記載のコンクリート補強部材の製造方法。
【請求項３】
前記積層体の格子中に、単位積層体の厚さを規定するスペーサを設置することを特徴とする請求項１または２に記載のコンクリート補強部材の製造方法。
【請求項４】
前記積層体の周縁部に、単位積層体の寸法を規定するガイドプレートを設置することを特徴とする請求項１ないし３のいずれかに記載のコンクリート補強部材の製造方法。
【請求項５】
請求項１ないし４のいずれかの方法により製造される多段の積層体。
【請求項６】
請求項４の多段の積層体の交差する繊維束平面の四方の端部を切断し、複数の単位積層体に分離して単位積層体を得るコンクリート補強部材の製造方法。
【発明の詳細な説明】
【０００１】
【発明の属する技術分野】
本発明は、コンクリート構造となる部分に埋設される補強部材の製造方法およびこれにより製造される成形物に関する。
【０００２】
【従来の技術】
コンクリート構造となる部分に埋設する補強部材として、特開昭６２−１５３４４９号公報に記載されているように、並列に配置した複数本の繊維を樹脂材料で結束させて繊維束とし、これを互いに交差させて格子状にし、格子の交差部で一方向に延在する繊維束が他方向に延在する繊維束に３層以上に積層する断面構造を有するコンクリート補強部材が使用されている。図１にコンクリート補強部材の斜視図を示す。図に示すように補強部材は、繊維束が交差して格子形状をなしている。図２に補強部材の交差部分の断面図を示す。図に示すように、複数本の繊維２を樹脂材料４で結束させた繊維束２ａ、２ｂが交互に積層した構造をなしている。
このようなコンクリート補強部材は、従来、フィラメントワインディング成形により繊維束を互いに交差させて格子形状にすることにより積層体とし、交差部分を加圧しながら加熱し、または交差部分を加圧した後に加熱することにより１つの型から一度に１つの成形品を得ていた。この手順によれば、補強部材に要求される性能を十分確保し、かつ所望の寸法および形状の成形品を得ることができるが、型数の制約などから生産性が低く、製造コストが高くつくという問題があった。
【０００３】
【発明が解決しようとする課題】
上記問題を解決するため、本発明は、生産性が改善されたコンクリート補強部材の製造方法を提供することを課題とする。
【０００４】
【課題を解決するための手段】
本発明は上記課題を解決するため、並列配置した複数本の繊維を樹脂材料で結束して繊維束とし、一方向に延在する繊維束と他方向に延在する繊維束とを交差させることにより格子形状を形成し、これを繰り返すことにより、一方向に延在する繊維束と他方向に延在する繊維束とが格子形状の交差部分で積層した断面構造を有する単位積層体を形成し、形成した単位積層体上にセパレータを載置し、セパレータ上でさらに第２の単位積層体を形成し、これを繰り返すことにより、セパレータをはさんだ多段の積層体を形成し、多段の積層体を加圧することにより、一方向の繊維束と他方向の繊維束とを格子形状の交差部分で圧着させることを特徴とするコンクリート補強部材の製造方法を提供する。
本発明のコンクリート補強部材の製造方法において、好ましくは、多段の積層体を交差する繊維束平面に直角な方向から加圧することにより繊維束を圧着させる。
本発明のコンクリート補強部材の製造方法において、好ましくは、単位積層体の厚さを規定するために積層体の格子中にスペーサを設置する。
本発明のコンクリート補強部材の製造方法において、好ましくは、単位積層体の寸法を規定するために積層体の周縁部にガイドプレートを設置する。
本発明はまた、本発明の方法により成形される多段の積層体を提供する。
本発明はまた、本発明の多段の積層体の交差する繊維束平面の四方の端部を切断し、複数の単位積層体に分離して単位積層体を得るコンクリート補強部材の製造方法を提供する。
【０００５】
【発明の実施の形態】
以下に、本発明を詳細に説明する。
本発明のコンクリート補強部材の製造方法は、単位積層体をセパレータを介して複数積層した多段の積層体を形成することを特徴とする。
＜単位積層体の製造＞
単位積層体の製造方法としては、以下の方法が例示できるが、これに限定されず、他のいかなる方法により単位積層体を製造してもよい。
本発明のコンクリート補強部材の製造方法では、繊維束を交差させて格子形状にし、互いに交差する繊維束を積層させるのにフィラメントワインディング成形を用いる。具体的な方法については、図３に示す装置を用いて説明する。図３の装置は、定盤１０、定盤１０上の周囲に設けられたガイド枠１１、定盤１０の外面に並べて設けられ、補強部材の横成分と縦成分にそれぞれ対応するピン１２とを有する。並列配置した複数の連続繊維に樹脂材料を含浸させて繊維束としたものを、対応するピン１２にいわゆる一筆書きの要領で縦方向及び横方向に順次引っ掛けてゆき、繊維束を互いに交差させて格子形状にして、縦方向の繊維束と横方向の繊維束とを例えば３層以上積層させる。図４は、図２の繊維束２ａ、２ｂの交差部分の部分拡大図である。図４に示すように、図２の繊維側２ａ、２ｂの交差部分においては、複数の繊維２を樹脂材料４で結束させた繊維束２ａ、２ｂが互いに交差して積層している。
【０００６】
＜多段積層体の製造＞
本発明では、上記のようにして得られた単位積層体上にセパレータを載置し、セパレータ上で上記と同様の手順を行い、さらに第２の単位積層体を形成する。そして、この手順を繰り返すことにより、単位積層体がセパレータをはさんで積み重ねられた多段の積層体を得る。図５は、本発明の方法により得られた多段の積層体の側部断面図である。なお、理解を容易にするため、図面に対して横方向に延在する繊維束は示していない。この点については、以下に示す図６および図７も同様である。図より、単位積層体（繊維束）５０が、セパレータ５１をはさんで多段に積み重ねられているのが確認できる。５２は、後述するスペーサであり、５４は繊維束を引っ掛けるピンである。
【０００７】
本発明の方法では、このようにして複数の単位積層体をセパレータをはさんで積み重ねた後、加圧することにより、単位積層体を構成している繊維束の交差部分を圧着させる。これにより、単位積層体の厚さがそろえられる。
なお、加圧時または加圧後に、樹脂材料の熱硬化若しくは光硬化を行う。
【０００８】
セパレータは、多段の積層体の成形時には、繊維束の交差部分を充分に圧着しつつも、単位積層体間の繊維束が圧着されるのを防ぎ、多段の積層体を成形した後には、積層体を容易に分離させることができるものであればいずれであってもよく、例えば、ポリエチレンテレフタレート（ＰＥＴ）を含むポリエステルフィルム、セロハン等の離型フィルムであってもよく、ポリテトラフルオロエチレン等のフッ素樹脂製のシートのような離型用途で使用されるシート材であってもよく、また、ステアリン酸系、シリコーン系、ワックス系、ポリビニルアルコール（ＰＶＡ）系等の離型剤を塗布した金属板、樹脂フィルムであってもよい。
また、エンボス加工を施したセパレータを使用すれば、積層体の表面に凹凸を付与することができ、コンクリートに対する付着性が向上する。
【０００９】
本発明の方法では、単位積層体を所望の厚さに成形するために必要に応じて所望の高さのスペーサを予め格子中に配置してもよい。図５において、スペーサ５２を繊維束５０の間、すなわち格子中に置くことにより単位成形体の高さが所望の高さに保持することができる。図中５１はセパレータである。なお、全ての格子中にスペーサを置くことは必ずしも必要ではなく、必要に応じた数のスペーサを加圧時に格子にかかる圧力が一定になるように置けばよい。
スペーサの高さは、成形するコンクリート補強部材の厚さに応じて適宜選択すればよい。また、単位積層体ごとに異なる高さのスペーサを使用してもよく、これにより異なる厚さの単位積層体を同時に得ることができる。
さらに、スペーサと共に、以下で説明するガイドプレートを用いてもよい。
【００１０】
上記のように、所望の厚さのコンクリート補強部材を得る上でスペーサの使用が好ましいのであるが、厚さの薄い、例えば、仕上げ単位積層体の格子形状の厚さが１ｍｍ〜３ｍｍ程度の単位積層体を成形する場合、構造上スペーサを使用することが困難な場合がある。このような場合、ガイドプレートを用いるのが好ましい。図６に積層体の厚さが薄くスペーサを使用しない場合の多段の積層体を側部断面図を示す。図中６０は繊維束であり、６１はセパレータフィルムである。ガイドプレート６３は、ピン６２の内側、格子形状をした積層体の周縁部に設置される。図示していないが、ガイドプレート６３は図面に対して垂直方向の周縁部にも設置されている。
ガイドプレート６３は、ピン６２に向かう繊維束が通過するための穴または溝が設けられた板状体であり、加圧時に単位積層体の寸法および形状を保持する。ガイドプレート６３は、加圧時に繊維束が圧着するのを防ぐため、セパレートフィルムで覆われているか、若しくは離型剤が塗布されている。ガイドプレート６３は、図５に示すようなスペーサを使用する場合においても、使用することが好ましい。ガイドプレート６３の高さおよび設置位置は、単位積層体の大きさと多段の積層体の高さに応じて適宜選択する。
但し、本発明はこれらに限定されず、スペーサやガイドプレートを使用せずに実施してもよい。
【００１１】
多段の積層体を加圧する方法は、単位積層体の繊維束の交差部分を均一に加圧することができればいずれであってもよいが、好ましくは、交差する繊維束を含む平面に直角な方向から加圧する。加圧する手段としては、例えば、図７に示すように、金属塊、または砂や金属粒が入った袋等の複数のおもり７３を繊維束の交差部分への荷重が均一になるように、多段の積層体７０の上部に載せたのであってよい。７１はピンであり、７２はガイドプレートである。図面に対して縦方向の繊維束およびセパレータは理解を容易にするため示していない。または、積層体の長手方向全体に渡って、または積層体の上面全体を覆う棒状または板状のおもりを多段の積層体の上部に乗せて加圧してもよい。また、図８に示すように、多段の積層体８０をボックスフレーム８２内で形成させ、ねじ８３によりフレームから反力を取り、ターンバックル方式で加圧してもよい。補強部材の断面形状にもよるが、このような方法により、格子形状の平面面積当たり１００〜２００ｋｇ／ｍ2 の荷重を付加することで繊維束の交差部分を充分圧着させることができる。図中８１はピンである。
【００１２】
図３の装置で繊維束を積層させた場合、格子形状の外側で、ピン１２に連結する繊維束の部分は、加圧して樹脂材料を硬化した後に切断して多段の積層体を定盤１０から取り外すので、格子形状からはみ出してラップとして存在し、製品時に切り落とされて材料の無駄を生じる。ピン１２を可動式にして、格子中から引き抜けるようにしておけば、多段の積層体を定盤からそのまま取り外すことができ、セパレータを取り除くことで積層体を分離して複数の単位積層体を得ることができる。このため、ラップが生じず全て格子形状となり、材料の歩留まりが向上する。
【００１３】
本発明の多段の積層体は、単位積層体がセパレータをはさんで複数積み重なった多段の積層体であり、上記可動式のピンを用いた方法で、多段の積層体を定盤から取り出すことによって得られる。
多段の積層体は、単位積層体を構成する繊維束がガイドプレート中に設けられた穴を通過しているためにガイドプレートに固定されていることにより、定盤から取り外した場合でも、各単位積層体が分離せず、多段の状態を維持している。このため、多段の状態のまま持ち運ぶことが可能であり、使用時には格子形状の四方の端部を切り離すことにより、すなわち、交差する繊維束の四方の端部を切断することにより複数の単位積層体に分離することができる。
【００１４】
単位積層体を構成する繊維束の交差は、直交に限定されず、バイアスであってもよい。この場合、格子の全体の形状は方形に限らず、菱形等であってもよい。また、個々の単位積層体の形状は平面に限定されず、トンネルの壁面のような曲面形状であってもよい。このような曲面形状の積層体は、平面状の定盤に代えて曲面状の定盤および曲面状の加圧おもり等を用いて成形することができる。
本発明において、単位積層体の段数は特に限定されず、積層体に対する需要、製造に使用するガイドプレートの高さに応じて適宜選択すればよい。
【００１５】
本発明において、繊維束をなす繊維は繊維強化複合材料に使用するものであればいずれであってもよく、主にガラス繊維、炭素繊維が挙げられるが、他の繊維、例えば、金属繊維、アルミナ繊維、炭化ケイ素繊維、窒化ケイ素のようなセラミック繊維、アラミド繊維、ポリエチレン繊維、ポリアリレート繊維のような合成樹脂繊維等を使用してもよい。
本発明において、繊維を含浸させる樹脂材料は、繊維強化プラスチックの製造に使用されるものであればいずれであってもよく、例えば、ビニルエステル樹脂、不飽和ポリエステル樹脂、エポキシ樹脂、フェノール樹脂等の熱硬化性樹脂を好適に使用することができる。
【００１６】
【実施例】
以下、実施例により本発明の方法をさらに説明する。
図３の装置を用いて、図５に示すセパレータフィルム（ポリエチレンテレフタレートフィルム）とスペーサ（高さ４ｍｍ）を使用する態様で、炭素繊維（径８μｍ）、ビニルエステル樹脂を用いて鉄筋Ｄ６に相当するカーボンタイプのコンクリート補強部材ＣＲ６（平面格子状、厚さ×幅４×４．４ｍｍ、格子間隔５０ｍｍ）を５段含んだ多段の積層体を成形し、図７に示すように、積層体の上部に積層体の投影面積１ｍ2 当たり１００ｋｇのおもりを積層体に対する荷重が均等になるように乗せて加圧し、その状態で硬化炉に入れ、６０℃で２時間保持してビニルエステル樹脂を硬化させた。その結果、単位積層体の交差部分が充分に圧着され、硬化していることが確認された。また、コンクリート補強部材に関する強度等の性能を満足しつつ、従来の１つの型で一度に１つの成形体を製造する方法に比べて、必要とされる図３に示すような装置の数が従来の約１／４〜１／５となり、かつコンクリート補強部材の単位時間当たりの生産量は３〜４倍となった。
【００１７】
【発明の効果】
本発明の方法によれば、コンクリート補強部材を複数同時に製造することができ、コンクリート補強部材の生産性が向上する。また、本発明の方法によれば、一度の生産工程で寸法等が異なるコンクリート補強部材を同時に製造することができる。
本発明の多段の積層体は、複数の単位積層体を含んだ多段の構成のまま持ち運ぶことができる。使用時には交差する繊維束平面の四方の端部を切断することにより、複数の単位積層体に分離し、単位積層体を得ることができる。このようにして得られた単位積層体は、鉄道の通信ケーブルのトラフ、床材、水封式トンネル、地下トンネルのシールドマシーン用の縦抗等、建設、土木用途のコンクリート資材の補強部材として好適に使用することができる。
【図面の簡単な説明】
【図１】  コンクリート補強部材の斜視図である。
【図２】  コンクリート補強剤の交差部分の部分断面図である。
【図３】  フィラメントワインディング成形に使用する装置の上面図である。
【図４】  図２の２ａ、２ｂ部分の部分断面図である。
【図５】  本発明により得られた多段の積層体の側部断面図である。
【図６】  厚さが薄いためスペーサを使用しない場合の、多段の積層体の側部断面図である。
【図７】  交差部分の加圧に複数のおもりを用いる加圧方法を示した多段の積層体の側部断面図である。
【図８】  交差部分の加圧にターンバックル方式を用いた多段の積層体の側部断面図である。
【符号の説明】
２：繊維
２ａ，２ｂ：繊維束
４：樹脂材料
１０：定盤
１１：ガイド枠
１２：ピン
５０，６０：繊維束
５１，６１：セパレータフィルム
５２：スペーサ
５４，６２：ピン
６３：ガイドプレート
７０，８０：積層体
７１，８１：ピン
７２：ガイドプレート
７３：おもり
８２：フレーム
８３：ねじ
【図１】
0004666840.tif 000002
【図２】
0004666840.tif 000003
【図３】
0004666840.tif 000004
【図４】
0004666840.tif 000005
【図５】
0004666840.tif 000006
【図６】
0004666840.tif 000007
【図７】
0004666840.tif 000008
【図８】
0004666840.tif 000009